(57)【特許請求の範囲】
【請求項１】
テレフタル酸、エチレングリコール及び、１，４−シクロヘキサンジメタノールの３成分の共重合樹脂とテレフタル酸またはテレフタル酸ジメチルと１，４−ブタンジオールのエステル交換反応物であるポリブチレンテレフタレート（ＰＢＴ）の混合物からなる透明、光沢樹脂層（Ａ）と、水蒸気バリアー性樹脂層（Ｂ）と、ガスバリアー性樹脂層（Ｃ）及び熱可塑の支持体樹脂層（Ｄ）とを外層側からＡ−Ｂ−Ｃ−Ｄの順に積層し、Ａ層が最外層になるように成形することを特徴とする多層シート。
【請求項２】
テレフタル酸、エチレングリコール及び、１，４−シクロヘキサンジメタノールの３成分の共重合樹脂の混合比率Ｒ1とテレフタル酸またはテレフタル酸ジメチルと１，４−ブタンジオールのエステル交換反応物であるポリブチレンテレフタレート（ＰＢＴ）の混合比率Ｒ2が０．０１＜Ｒ1／Ｒ2＜２０の範囲である請求項１記載の多層シート。
【請求項３】
水蒸気バリアー樹脂層（Ｂ）が、ポリプロピレン樹脂、高密度ポリエチレン樹脂又はポリ塩化ビニリデン樹脂である請求項１または２記載の多層シート。
【請求項４】
水蒸気バリアー樹脂層（Ｂ）が、ポリプロピレン樹脂とポリ塩化ビニリデン樹脂が積層された複層樹脂層である請求項１または２記載の多層シート。
【請求項５】
水蒸気バリアー樹脂層（Ｂ）の４０℃×９０％ＲＨ下、ＪＩＳ−Ｚ０２０８試験法での水蒸気バリアー性が、１．０ｇ／ｍ2 ・２４ｈｒ以下である請求項１、２、３又は４記載の多層シート。
【請求項６】
酸素ガスバリアー性樹脂層（Ｃ）が、エチレンビニルアルコール共重合樹脂であって、かつエチレン共重合比率が２０〜４５％である請求項１、２、３、４又は５記載の多層シート。
【請求項７】
支持体樹脂層（Ｄ）が、ポリプロピレン樹脂である請求項１、２、３、４、又は５記載の多層シート。
【請求項８】
請求項１〜７記載の多層シートをＡ層が最外層になるように成形した容器。
【発明の詳細な説明】
【０００１】
【発明の属する技術分野】
本発明は優れた密封性、耐熱性、透明性及び光沢性を兼備する包装用、容器用材料として有用な多層シートおよびそのシートを用いた容器に関するものである。
【０００２】
【従来の技術】
従来から、食品包装用の熱処理可能な高透明多層シートとしては、内容物の保存や熱殺菌処理の必要性から、ポリプロピレン／エチレンビニルアルコール共重合体／ポリプロピレンからなるせいぜい１ｍｍ程度の厚みの積層シートを素材とし、それらを容器等で用いる場合には透明性を得るために圧空成形や圧空真空成形と呼ばれる成形方法で成形され、合成樹脂性容器や包装体が使い捨て用として利用されている。
しかしながら、水蒸気バリア性や耐熱性の要求から、ポリプロピレン、高密度ポリエチレン樹脂等のポリオレフィン系樹脂を容器の最外層に使用した場合、成形時の熱により結晶化が進行するため良好な透明感が得られないばかりか、その光沢性も十分ではなかった。また、透明性を重視したポリプロピレンコポリマーは、その耐熱性の低さから成形時の離型性が悪くなるなどの不具合があった。
【０００３】
【発明が解決しようとする課題】
本発明の目的は、従来のガスバリアー性があり高温殺菌可能な合成樹脂製容器の性能を兼備しつつ、飛躍的な透明性と光沢性を備えた密封容器用の多層シートを提供することにある。
【０００４】
【課題を解決するための手段】
本発明は、テレフタル酸、エチレングリコール及び、１，４−シクロヘキサンジメタノールの３成分の共重合樹脂（以下３成分共重合体と記す）とテレフタル酸またはテレフタル酸ジメチルと１，４−ブタンジオールのエステル交換反応物であるポリブチレンテレフタレート（ＰＢＴ）の混合物（以下透明、光沢性樹脂層をＰＢＴ混合体と記す）からなる透明、光沢性樹脂層（Ａ）と、水蒸気バリアー性樹脂層（Ｂ）と、ガスバリアー性樹脂層（Ｃ）及び熱可塑の支持体樹脂層（Ｄ）とを外層側からＡ−Ｂ−Ｃ−Ｄの順に積層してなる多層シートであり、必要に応じて接着層をＡ−Ｂ、Ｂ−Ｃ、Ｃ−Ｄの各層の間に積層した多層シートである。
【０００５】
好ましい実施形態としては、テレフタル酸、エチレングリコール及び、１，４−シクロヘキサンジメタノールの３成分の共重合樹脂の混合比率Ｒ1とテレフタル酸またはテレフタル酸ジメチルと１，４−ブタンジオールのエステル交換反応物であるポリブチレンテレフタレート（ＰＢＴ）の混合比率Ｒ2が０．０１＜Ｒ１／Ｒ2＜２０の範囲であり、水蒸気バリアー樹脂層（Ｂ）が、ポリプロピレン樹脂、高密度ポリエチレン樹脂又はポリ塩化ビニリデン樹脂であるか、ポリプロピレン樹脂とポリ塩化ビニリデン樹脂が積層された複層樹脂層である多層シートである。
更に好ましい実施形態としては、水蒸気バリアー樹脂層（Ｂ）の水蒸気バリアー性（４０℃×９０％ＲＨ下、ＪＩＳ−Ｚ０２０８試験法）が、１．０ｇ／ｍ2・２４ｈｒ以下であり、酸素ガスバリアー性樹脂層（Ｃ）が、エチレンビニルアルコール共重合樹脂であってかつエチレン共重合比率が２０〜４５％であり、支持体樹脂層（Ｄ）が、ポリプロピレン樹脂である多層シートである。
更に本発明は、上記多層シートをＡ層が最外層になるように成形した容器である。
【０００６】
【発明の実施の形態】
本発明は、ＰＢＴ混合体からなる透明、光沢樹脂層、水蒸気バリア性樹脂層、ガスバリアー性樹脂層および熱可塑の支持体樹脂層とを順次積層してなる複合シートである。容器として用いる場合には透明、光沢性樹脂層が容器外側として形成されていることが必要である。
【０００７】
図１は本発明の複合シートの一実施例を示すもので、シート全体の厚みとしては５００〜１２００μｍのものが好ましいが本発明で規定するものではない。図中（Ａ）は透明、光沢性樹脂層であり、ＰＢＴ混合体からなり、シート全体の厚みに対する厚み比率としては０．５〜２０％が望ましい。３成分共重合体の混合比率Ｒ1とＰＢＴの混合比率Ｒ2が０．０１＜Ｒ1／Ｒ2＜２０であることが好ましい。更に好ましくは１＜Ｒ1／Ｒ2＜９であり、最も好ましくは２＜Ｒ1／Ｒ2＜６である。
【０００８】
（Ｂ）は水蒸気バリア性樹脂層であり、ポリプロピレン（ＰＰ）、ポリ塩化ビニリデン（ＰＶＤＣ）もしくは高密度ポリエチレン（ＨＤＰＥ）が用いられる。ＰＰはメルトフローレートが５．０ｇ／１０ｍｉｎ以下のものが好ましく、ホモポリマー、コポリマー、ランダム共重合等種々のＰＰを用いることができる。又低密度ポリエチレン（ＬＤＰＥ）、ＨＤＰＥ等のポリエチレン系ポリオレフィンを溶融混合することもできる。ＰＶＤＣはホモポリマー、アクリルとのコポリマー、ポリ塩化ビニル（ＰＶＣ）とのコポリマー等のＰＶＤＣが用いられる。ＨＤＰＥはここでは比重０．９３以上のポリエチレンを言うが、ＨＤＰＥ単独で用いても良いが、若干量のＬＤＰＥを溶融混合しても良い。また、耐衝撃性を付与するために必要に応じてエチレンープロピレンゴム（ＥＰＲ）を添加しても構わない。
【０００９】
水蒸気バリアー樹脂層（Ｂ）の水蒸気バリアー性は４０℃×９０％ＲＨ下でＪＩＳ−Ｚ０２０８試験法で１．０ｇ／ｍ2・２４ｈｒ以下が好ましい。
（Ｃ）のガスバリア層としてはポリビニルアルコールもしくはエチレンビニルアルコール共重合体（ＥＶＯＨ）が用いられる。ＥＶＯＨの場合エチレン共重合比率が２０〜４５％のものが好ましい。
支持体樹脂層（Ｄ）は各種熱可塑性樹脂を用いることができるが、容器耐熱性及び容器保形性、容器加工成形性等の特性を勘案し選択するが、好ましくはＰＰ，ＰＥ樹脂を用いる。
【００１０】
これらの樹脂を積層する方法としては、共押出法、共押出ラミネート法、押出ラミネート法、ドライラミネート法等の公知の積層化技術が用いられる。またこれらの積層化のために各樹脂間を接着させるためには個々の樹脂間に適した接着剤、あるいは接着性樹脂が用いられるが不要な場合もあり得る。また、これらの多層シートを容器に成型する方法としては、一般的には真空成形法、圧空成形法、圧空真空成形法、冷間加工法が用いられる。
【００１１】
本発明の作用について説明する。本発明における多層シートを透明、光沢層を外層にして成形された容器は、従来の透明タイプ容器に比較して最外層の透明感及び、光沢に優れるため内容物の見栄えを良くする効果がある。ガスバリア性樹脂層の外面には水蒸気バリアー樹脂層が位置しガスバリア樹脂層の外気からの水分による吸水時バリアー性の低下を防ぐ効果を有する。ガスバリア性樹脂層は内容物の酸素による腐敗、変質を防ぐ効果、即ち酸素バリアー効果と、同内容物のフレーバーの容器外への透過、拡散を防ぐ効果を有している。
本発明による密封容器は従来からある積層容器用シートの持つ水蒸気バリア性、ガスバリア性、高温殺菌適性を具備しつつ上記効果を兼ね備えるものである。
【００１２】
【実施例】
以下実施例により、本発明の効果を説明するが、これらは単なる例示であり、本発明はこれらに限定されるものではない。
表１に本発明に用いた実施例と比較のために用いた多層シートの構成を示す。これらの多層シートは共押出法により作成したものである。これらの多層シートをシート状態のものと、間接加熱式の圧空真空成型機を用いて口径７０ｍｍφ、高さ３０ｍｍ、底径３０ｍｍφの容器とでその透明性及び、光沢性について評価を行った。結果を表２に示した。
【００１３】
表１中の略号は以下の通りである。
ＰＰ１：プロピレンホモポリマー
ＰＰ２：プロピレン−エチレンコポリマー
ＰＰ３：透明プロピレン−エチレンランダムコポリマー
ＥＶＯＨ：エチレンビニルアルコール共重合体
ＰＢＴ混合体：３成分共重合体（混合比率Ｒ１）＋ＰＢＴ（混合比率Ｒ２）
Ｒ１／Ｒ２＝３
【００１４】
表２中の評価方法は以下の通りである。
曇度：ＪＩＳ−Ｋ７１０５により測定。
鏡面光沢：ＪＩＳ−Ｚ８７４１（６０°）により測定。
【００１５】
【表１】
0003719872.tif 000002
【００１６】
【表２】
0003719872.tif 000003
【００１７】
【発明の効果】
本発明の多層シートを用いて成形した容器等の包装材では、従来存在していた合成樹脂多層包装材に比べて、透明性、光沢性に優れている。
【図面の簡単な説明】
【図１】  本発明の多層シートの一実施例の断面図
【図１】
0003719872.tif 000004